(57)【特許請求の範囲】
【請求項１】
母物質、γ−アルミナ及び抗菌活性物質を粒子として含み、
平均直径が１ｎｍ〜１ｍｍである気孔を有し、
前記気孔は、前記粒子の表面に形成された気孔と、前記粒子の間に存在する気孔とを有し、
前記母物質は、粘土、白土、黄土及びこれらの組み合わせからなる群から選ばれたいずれか一つ以上を含み、
前記抗菌活性物質は、炭酸カルシウム、炭酸カリウム、炭酸バリウム、炭酸マグネシウム、炭酸ナトリウム及びこれらの組み合わせからなる群から選ばれたいずれか一つ以上を含み、前記母物質１００重量部に対して３重量部〜３０重量部含まれており、
前記気孔の気孔率が３０％〜６０％であり、
前記気孔表面のｐＨが１１以上である、多孔性セラミックタイル。
【請求項２】
前記抗菌活性物質は炭酸カルシウムである、請求項１に記載の多孔性セラミックタイル。
【請求項３】
前記母物質は、粘土である、請求項１又は２に記載の多孔性セラミックタイル。
【請求項４】
母物質、γ−アルミナ及び抗菌活性物質を混合することによってセラミック成形体を形成するステップ；
前記セラミック成形体を乾式プレス成形することによって多孔性セラミックタイルを製造するステップ；
前記成形された多孔性セラミックタイルを乾燥させるステップ；
前記乾燥した多孔性セラミックタイルに釉薬を施釉するステップ；及び
前記施釉された多孔性セラミックタイルを熱分解して焼成するステップ；を含み、
前記セラミック成形体を形成するステップは、前記母物質、γ−アルミナ及び前記抗菌活性物質を混合して粉砕し、前記母物質、γ−アルミナ及び前記抗菌活性物質を粒子として含む混合物を製造するステップ、及び前記混合物を用いて前記セラミック成形体を成形するステップを含み、
平均直径が１ｎｍ〜１ｍｍである気孔を有し、当該気孔は、前記粒子の表面に形成された気孔と、前記粒子の間に存在する気孔とを有し、
前記母物質は、粘土、白土、黄土及びこれらの組み合わせからなる群から選ばれたいずれか一つ以上を含み、
前記抗菌活性物質は、炭酸カルシウム、炭酸カリウム、炭酸バリウム、炭酸マグネシウム、炭酸ナトリウム及びこれらの組み合わせからなる群から選ばれたいずれか一つ以上を含み、
前記抗菌活性物質を、前記母物質１００重量部に対して３重量部〜３０重量部混合し、
前記気孔の気孔率が３０％〜６０％であり、
前記気孔表面のｐＨが１１以上である、多孔性セラミックタイルの製造方法。
【請求項５】
前記熱分解は８００℃〜１０００℃の温度で行われることを特徴とする、請求項４に記載の多孔性セラミックタイルの製造方法。
【請求項６】
前記熱分解は１分〜１５分間行われることを特徴とする、請求項４に記載の多孔性セラミックタイルの製造方法。
【発明の詳細な説明】
【技術分野】
【０００１】
本発明は、抗菌多孔性セラミックタイル及びその製造方法に関する。
【背景技術】
【０００２】
既存の抗菌タイルは、通常、抗菌物質を水と混合することによって懸濁液を調製した後、これをタイルの表面上に塗布したり、釉薬と混ぜて表面に塗る方式で形成されていた。しかし、このような方式は、抗菌物質を多孔性セラミックタイルの内部に広い表面積にわたって均一に分布させにくく、一部の抗菌物質が固まった場合は、これが多孔性セラミックタイル内部の気孔を塞ぐことによって吸防湿性を低下させる副作用を起こし得るので、数多くの微細気孔を含むことによって吸防湿性を示す多孔性タイルに適用しにくいという問題があった。
【０００３】
また、単純な塗布方式による抗菌物質は、時間の経過と共に物理的な接触、環境の温度、湿度変化による影響を受けることによって多孔性セラミックタイルの表面から離脱するおそれがあり、継続的な効果を出すためには周期的な再塗布の作業が必要であるので、便宜性、経済性の面で限界がある。
【０００４】
そのため、多孔性セラミックタイルの内部に抗菌物質を含み、これを均一に分布させ得る方法に対する研究が継続されている。
【発明の概要】
【発明が解決しようとする課題】
【０００５】
本発明の一態様では、抗菌活性物質を含む多孔性セラミックタイルを提供する。
【０００６】
本発明の他の態様では、前記多孔性セラミックタイルの製造方法を提供する。
【課題を解決するための手段】
【０００７】
本発明の一態様において、γ−アルミナ及び抗菌活性物質を含む多孔性セラミックタイルを提供する。
【０００８】
前記抗菌活性物質は金属炭酸塩であってもよい。
【０００９】
前記金属炭酸塩は、炭酸カルシウム、炭酸カリウム、炭酸バリウム、炭酸マグネシウム、炭酸ナトリウム及びこれらの組み合わせからなる群から選ばれたいずれか一つ以上を含んでもよい。
【００１０】
前記抗菌活性物質は、母物質１００重量部に対して約３重量部〜約３０重量部含んでもよい。
【００１１】
前記母物質は、粘土、白土、黄土及びこれらの組み合わせからなる群から選ばれたいずれか一つ以上を含んでもよい。
【００１２】
前記多孔性セラミックタイルは、平均直径が約１ｎｍ〜約１ｍｍである気孔を含んでもよい。
【００１３】
前記気孔の気孔率は約３０％〜約６０％であってもよい。
【００１４】
前記気孔表面のｐＨは約１１以上であってもよい。
【００１５】
本発明の他の態様において、γ−アルミナ及び抗菌活性物質を混合することによってセラミック成形体を形成するステップ；前記セラミック成形体を乾式プレス成形することによって多孔性セラミックタイルを製造するステップ；前記成形された多孔性セラミックタイルを乾燥させるステップ；前記乾燥した多孔性セラミックタイルに釉薬を施釉するステップ；及び前記施釉された多孔性セラミックタイルを熱分解して焼成するステップ；を含む多孔性セラミックタイル製造方法を提供する。
【００１６】
前記熱分解は、約８００℃〜約１０００℃の温度で行われることを特徴とし得る。
【００１７】
前記熱分解は、約１分〜約１５分間行われることを特徴とし得る。
【発明の効果】
【００１８】
前記多孔性セラミックタイルの抗菌性によって細菌及びカビの増殖を抑制することができ、室内空気中の浮遊微生物の発生も低減させることができ、室内の快適な環境を維持することができる。
【００１９】
前記多孔性セラミックタイルの製造方法により、製造工程上の便宜性及び経済性を向上させることができる。
【図面の簡単な説明】
【００２０】
【図１】多孔性セラミックタイル及び多孔性セラミックタイルが含む気孔を図式化して示した図である。
【図２】多孔性セラミックタイルの製造方法を図式化して示した図である。
【発明を実施するための形態】
【００２１】
以下、本発明の具現例を詳細に説明する。ただし、これは、例示として提示するものであって、これによって本発明が制限されることはなく、本発明は、後述する請求項の範疇によって定義されるものに過ぎない。
【００２２】
多孔性セラミックタイル
本発明の一態様において、γ−アルミナ及び抗菌活性物質を含む多孔性セラミックタイルを提供する。
【００２３】
前記多孔性セラミックタイルは、セラミック粉末などを圧縮成形して製造されてもよく、ほとんどの原料は粉体であって、焼石膏やセメントの硬化剤のように水和によって硬化するものもあるが、粉体を焼結して形成されてもよい。前記多孔性セラミックタイルは、γ−アルミナ及び抗菌活性物質を含んでもよい。
【００２４】
抗菌活性物質を含んで多孔性セラミックタイルを形成する場合、多孔性セラミックタイルの製造過程で変形した抗菌活性物質を通じて、多孔性セラミックタイルに抗菌性を付与することができる。多孔性セラミックタイルを常温で使用する際に、多孔性セラミックタイルが含む気孔を介して吸湿することができ、このとき、多孔性セラミックタイルに均一に分布された抗菌活性物質と水分とが接触し得る。水分との接触を通じて変形した抗菌活性物質に化学変化が起こることがあり、その結果、多孔性セラミックタイルの気孔表面にアルカリ性が付与され、抗菌性能を発揮することができる。前記多孔性セラミックタイルの抗菌性によって細菌及びカビの増殖を抑制することができ、室内空気中の浮遊微生物の発生も低減させることができるので、室内の快適な環境を維持させることができる。
【００２５】
前記抗菌活性物質は金属炭酸塩であってもよい。金属炭酸塩とは、炭酸の水素が金属に置換された塩を称し、二酸化炭素及び金属酸化物または金属水酸化物を含んで構成される化合物で炭酸塩が固まったものを意味する。前記金属炭酸塩は、炭酸カルシウム、炭酸カリウム、炭酸バリウム、炭酸マグネシウム、炭酸ナトリウム及びこれらの組み合わせからなる群から選ばれたいずれか一つ以上を含んでもよい。
【００２６】
具体的には、抗菌活性物質が、金属炭酸塩のうち炭酸カルシウム（ＣａＣＯ３）である場合、多孔性セラミックタイルの製造過程を通じて炭酸カルシウム（ＣａＣＯ３）を二酸化炭素（ＣＯ２）及び生石灰（ＣａＯ）に分解（ＣａＣＯ３→ＣＯ２＋ＣａＯ）することができ、生石灰を多孔性セラミックタイルに均一に分布させることができる。前記多孔性セラミックタイルの気孔を介して水分を吸湿するので、前記生石灰（ＣａＯ）が化学変化を経て消石灰（Ｃａ（ＯＨ）２）を形成することになる（ＣａＯ＋Ｈ２Ｏ→Ｃａ（ＯＨ）２）。このとき、生成された消石灰は、再び水分に溶けてカルシウムイオン（Ｃａ＋）と水酸化物イオン（ＯＨ−）にイオン化（Ｃａ（ＯＨ）２）→（ＯＨ−）＋（Ｃａ＋））され、アルカリ性質を帯びるようにする水酸化物イオンによって気孔表面がアルカリ化され、多孔性セラミックタイルに抗菌性を付与することができる。
【００２７】
より具体的に、前記抗菌活性物質は、母物質１００重量部に対して約３重量部〜約３０重量部含んでもよい。前記抗菌活性物質を前記範囲を逸脱して含む場合、多孔性セラミックタイル自体の強度が深刻に低下したり、気孔の気孔率が減少するので、多孔性セラミックタイルの役割を行えないという問題がある。そのため、前記範囲内の抗菌活性物質を含むことによって、多孔性セラミックタイルの抗菌性を適度に維持できるという効果を容易に実現することができる。
【００２８】
前記母物質は、前記多孔性セラミックタイルを構成する基礎母材になる物質であって、前記多孔性セラミックタイルがどのような形態で製造されるかによってその種類を多様に適用することができる。
【００２９】
例えば、前記多孔性セラミックタイル用に製造される場合、セラミックタイルの母材として使用される母物質は、粘土、白土及び黄土からなる群から選ばれたものを含んでもよいが、前記の例に制限されることはなく、前記多孔性セラミックタイルを構成するために基礎材料として使用可能な全ての物質を含むものとすることができる。
【００３０】
前記母物質の含有量は、特別に制限されるものではなく、多孔性セラミックタイルの適用分野及び用途に応じて、その他の添加物が添加されることによってその含有量が変わり得る。例えば、前記多孔性セラミックタイルを形成する全体の組成物１００重量部に対して、前記母物質を約３０重量部〜約７０重量部含んでもよい。前記範囲の母物質を含むことによって、成形された多孔性セラミックタイルへの一定水準の成形強度を維持することができ、焼成ステップを経た後にも一定水準の焼成強度を示すことができる。
【００３１】
一方、前記γ−アルミナは、転移状態のアルミナであって、調湿機能を付与することができる。また、前記γ−アルミナは、一定の熱処理によって他の構造相への変移が可能であり、広い比表面積と微細な気孔ホールを有しており、分離膜、触媒、触媒担体及び吸着剤として優れた特性を示すことができる物質である。
【００３２】
前記γ−アルミナは、気孔が表面に形成され、優れた調湿及び脱臭機能を有する。これによって、前記γ−アルミナは、湿度が高いときは、気孔を介して湿気を吸収することによって室内の湿度を低下させる機能をする一方、湿度が低いときは、気孔内に保存されていた湿気を放出することによって室内湿度を高める機能をする。また、前記γ−アルミナとしては、商用γ−アルミナを使用してもよいが、費用節減及び効率性の面で、より具体的には、低価のアルミニウムソースを熱処理によって相変移させたγ−アルミナを使用してもよい。
【００３３】
前記γ−アルミナは、前記母物質１００重量部に対して約５重量部〜約４０重量部、具体的に、約１０重量部〜約３５重量部含んでもよい。前記γ−アルミナが前記母物質１００重量部に対して約５重量部未満である場合は、十分な調湿機能を示しにくいおそれがあり、前記γ−アルミナが前記母物質１００重量部に対して約４０重量部を超える場合は、多孔性セラミックタイルの焼結が低下することによってタイルの強度が低下するおそれがある。
【００３４】
また、前記γ−アルミナの比表面積は、特別に制限されることはないが、例えば、約１５０ｍ２／ｇ〜約３５０ｍ２／ｇであってもよい。前記γ−アルミナの比表面積が約１５０ｍ２／ｇ未満である場合は、十分な調湿機能を示すことができなく、前記γ−アルミナの比表面積が約３５０ｍ２／ｇを超える場合は、製造工程の困難をもたらし、製造費用を上昇させるおそれがある。
【００３５】
上述したγ−アルミナ及び抗菌活性物質を含む多孔性セラミックタイルは、吸防湿量に優れ、調湿及び脱臭機能を有する機能性成形体として多様な形態で使用することができ、吸防湿量に非常に優れるので、多様な機能性製品に適用され、シックハウス症候群、アトピー及びシックビル症候群などによる被害を大きく減少させることができる。
【００３６】
また、前記多孔性セラミックタイルは、気孔を含むタイルであって、水分を吸い込む吸湿性に優れ、一定水準の機械的強度を維持することによって、建築用床材及び壁材としてその活用度が非常に高い。前記多孔性セラミックタイルは、γ−アルミナ及び抗菌活性物質を含んで形成されるが、それぞれの成分に対する事項は上述した通りである。
【００３７】
前記多孔性セラミックタイルは、γ−アルミナ及び抗菌活性物質の他に、バインディング物質またはその他の添加剤をさらに含んでもよい。前記バインディング物質の種類は特に制限されないが、例えば、フリット粉末及びガラス粉末をバインディング物質として含有してもよい。
【００３８】
前記バインディング物質として使用されるフリット粉末としては、火度が約７５０℃〜約８５０℃であるフリット粉末が使用されてもよい。このようなフリット粉末をバインディング物質として使用する場合は、低い温度で熱処理しても十分な強度を示すことができるという長所があるが、火度が約７５０℃未満であるフリット粉末を使用する場合は、製造費用が増加するという短所がある。また、火度が約８５０℃を超えるフリット粉末を使用する場合は、強度が十分に表れないおそれがある。
【００３９】
前記バインディング物質は、前記母物質１００重量部に対して約３重量部〜約２０重量部含んでもよい。前記バインディング物質が前記母物質１００重量部に対して約３重量部未満で含まれる場合は、多孔性セラミックタイルの強度が低下するおそれがあり、前記バインディング物質が前記母物質１００重量部に対して約２０重量部を超える場合は、調湿機能が低下し、製造コストが増加するおそれがある。
【００４０】
また、前記多孔性セラミックタイルは、フリット粉末、ガラス粉末、珪藻土、珪石、長石、陶石、石灰、黄土及び乳白剤からなる群から選ばれた一つ以上の添加物をさらに含んでもよい。前記添加物の含有量は、特に制限されることはなく、前記多孔性セラミックタイルの機能が損なわれない範囲内で適宜採用可能であるが、例えば、前記母物質１００重量部に対して約３重量部〜約３０重量部であってもよい。
【００４１】
前記添加物のうち珪藻土は、吸水性が豊富な多孔質であって、多孔性セラミックタイルの形成時に添加される場合、吸湿機能をより向上させることができ、その他に、珪石、長石、陶石及び石灰などがそれぞれ適切な量で含まれてもよい。併せて、前記乳白剤は、ガラス製品に白い光を出すために添加する粉末であって、その種類が特に制限されることはないが、塩化物、スズ、チタン酸化物、硫酸塩、リン酸塩、砒酸塩及びフッ化物からなる群から選ばれた一つ以上を含んでもよい。
【００４２】
前記多孔性セラミックタイルは、平均直径が約１ｎｍ〜約１ｍｍの気孔を含んでもよい。前記気孔は、前記多孔性セラミックタイルに分布された気孔を意味し、気孔の平均直径は、気孔直径の算術的な平均値を意味する。前記範囲内の気孔サイズを維持することによって、前記気孔は、水分吸収及び放出、有害ガス吸着の役割を果たすことができる。
【００４３】
前記気孔は、多孔性セラミックタイルを形成する粒子表面に存在する気孔のみならず、多孔性セラミックタイルを形成する各粒子の間に存在する気孔も含むものであって、このときの気孔は、空気の通路としての役割を果たすことができる。
【００４４】
また、前記気孔の気孔率は約３０％〜約６０％であってもよい。前記気孔率とは、気孔の空隙の程度を示す数値を意味し、気孔の体積の全体積に対する百分率をいう。前記気孔率（％）は、例えば、微細な気孔に液体が浸透する毛細管現象を用いる水銀浸透を用いた気孔率測定原理などで算出することができる。
【００４５】
また、前記範囲の気孔率を維持することによって、多孔性セラミックタイルの強度を適切に維持することができ、このときの気孔は、水分及び有害ガスの通路としての役割を果たすことができる。
【００４６】
前記気孔表面のｐＨは、約１１以上であってもよい。前記ｐＨとは、溶液の水素イオン指数、すなわち、水素イオン（Ｈ＋）濃度を指数で示したものであって、水の酸性やアルカリ性の程度を示す数値である。常温でｐＨが約７である場合は、その物質の液性は中性で、ｐＨが約７より小さい場合は酸性で、ｐＨが約７より大きい場合は塩基性であることを意味するので、前記気孔表面のｐＨは約１１以上であって塩基性を有する。
【００４７】
前記多孔性セラミックタイルは、抗菌活性物質を含んで形成されるものであって、多孔性セラミックタイルを常温で使用する場合、多孔性セラミックタイルが含む気孔を介して吸湿を行うことができる。このとき、前記多孔性セラミックタイルの製造時に変化した前記抗菌活性物質と、水分との接触を通じて一定の化学変化が起こり、一定濃度以上の水酸化物イオンを発生させることができ、前記の発生した水酸化物イオンにより、多孔性セラミックタイルの気孔表面のｐＨが約１１以上になり得る。
【００４８】
具体的には、前記気孔表面のｐＨが約１１未満である場合、弱塩基または酸性に近くなり、湿気による麹菌、大膓菌などの人体に有害となり得る微生物の生息を遮断することができなく、浮遊微生物の発生を低減させることができない。その点、気孔表面のｐＨを約１１以上に維持することによって、前記多孔性セラミックタイルを使用している室内の快適な環境を維持することができる。
【００４９】
多孔性セラミックタイルの製造方法
本発明の他の具現例において、γ−アルミナ及び抗菌活性物質を混合することによってセラミック成形体を形成するステップ；前記セラミック成形体を乾式プレス成形することによって多孔性セラミックタイルを製造するステップ；前記成形された多孔性セラミックタイルを乾燥させるステップ；前記乾燥した多孔性セラミックタイルに釉薬を施釉するステップ；及び前記施釉された多孔性セラミックタイルを熱分解して焼成するステップ；を含む多孔性セラミックタイルの製造方法を提供する。
【００５０】
前記セラミック成形体を製造するステップ（Ｓ１００）は、γ−アルミナ及び抗菌活性物質の混合物を製造するステップ、及び前記混合物を用いてセラミック成形体を成形するステップを含んでもよい。
【００５１】
前記混合物を製造する方法は、特に制限されることはなく、この分野で公知の混合方法を全て含むことができるが、例えば、まず、前記混合物をボールミルを用いて均一に混合した後、適正なサイズに粉砕することができ、粉砕時には、水、有機バインダー、分散剤及び消泡剤などを適切な量で添加することができる。続いて、上述したように粉砕された混合物が、適切な粘度を有するスラリー状になったら、これを噴霧乾燥工程によって球状粒子を有する顆粒粉末状に製造することができる。
【００５２】
前記製造されたセラミック形成体を乾式プレス成形するステップ（Ｓ２００）を通じて、多孔性セラミックタイルを製造することができる。前記製造されたセラミック成形体、すなわち、顆粒粉末状の混合物を乾式プレス金型に投入し、所望の形状のセラミック成形体を製造することができる。
【００５３】
その後、前記成形された多孔性セラミックタイルを乾燥させるステップ（Ｓ３００）を含むことができる。前記乾燥するステップにおいて、乾燥温度は特に制限されないが、約２００℃〜約２５０℃の温度で乾燥が行われてもよく、この場合、高温のガス連続炉を通過する短い時間に発生する成形体の変形または素地破壊などの不良を抑制することができる。
【００５４】
前記乾燥した多孔性セラミックタイルは、釉薬を施釉するステップ（Ｓ３００）を含むことができる。前記ステップ（Ｓ３００）は、多孔性セラミックタイルの表面に釉薬を塗布するためのものであって、施釉方法としては、特に制限されることはなく、釉薬のスラリーを用いる湿式法、釉薬の乾粉または顆粒、フリットのカレットを用いる乾式法などを用いてもよい。
【００５５】
最後に、前記施釉された多孔性セラミックタイルを熱分解して焼成するステップ（Ｓ４００）を含むことができる。熱分解とは、外部から熱を加えることによって分子を活性化させたとき、弱い結合が切れて新しい物質を作ることを意味し、焼成とは、組み合わされた原料を加熱することによって硬化性物質を作る操作をいう。そのため、前記多孔性セラミックタイルに熱を加えることによって分解過程及び焼成過程を同時に経ると、多孔性セラミックタイルに含まれている物質を変形させて焼成することによって、抗菌性を付与する前段階を維持することができる。
【００５６】
例えば、多孔性セラミックタイルに含まれている抗菌活性物質が炭酸カルシウム（ＣａＣＯ３）である場合、熱分解及び焼成過程を通じて、二酸化炭素及び生石灰に分解（ＣａＣＯ３→ＣａＯ＋ＣＯ２）することができ、このときに生成された生石灰は、前記多孔性セラミックタイルの内部に均一に分布させることができる。このとき、前記多孔性セラミックタイルの吸湿過程などで前記生成された生石灰が水分と接触することになるが、これによって抗菌性が付与される過程は上述した通りである。
【００５７】
前記熱分解は、約８００℃〜約１０００℃の温度で行われてもよい。前記熱分解の温度は制限されることはないが、前記範囲の温度で熱分解を行うことによって、抗菌性を発揮する前段階の多孔性セラミックタイルを形成することができる。
【００５８】
また、前記熱分解は、約１分〜約１５分間行われてもよい。前記熱分解時間を逸脱して熱処理する場合、熱分解が十分に行われないおそれがある。そのため、前記範囲の時間にわたって熱分解を行うことによって、抗菌性を発揮する前段階の多孔性セラミックタイルを形成することができ、生産量及びエネルギー費用の面で長所を有することができる。
【００５９】
前記多孔性セラミックタイルの製造方法において、熱分解及び焼成ステップ（Ｓ４００）を経ることによって抗菌活性物質を変形させることができ、抗菌性を発揮できる前段階として、抗菌活性物質を多孔性セラミックタイルに均一に分布させることができる。その後、前記多孔性セラミックタイルを使用する間、吸湿過程を介して気孔の表面を塩基化し、多孔性セラミックタイルに抗菌性を自然に付与することができる。
【００６０】
以下では、本発明の具体的な各実施例を提示する。ただし、下記に記載の各実施例は、本発明を具体的に例示または説明するためのものに過ぎなく、これによって本発明が制限されることはない。
【００６１】
＜実施例及び比較例＞
実施例
下記の表１に記載の各成分の混合物をボールミルを用いて粉砕し、これによって得られたスラリーを噴霧乾燥工程で均一に混合し、含水率が８％、平均粒度が３００μｍである球状の顆粒粉末を製造した。
【００６２】
続いて、前記顆粒粉末を乾式プレス成形し、横、縦、厚さがそれぞれ７ｃｍ、７ｃｍ、０．６ｃｍである多孔性セラミックタイルを製造した。次に、前記多孔性セラミックタイルを２５０℃の連続乾燥炉で乾燥させた後、平均粒度が１５μｍで、火度が７５０℃であるフリット粉末と顔料を水に分散させ、スプレー塗布することによって施釉した。
【００６３】
最後に、前記の施釉された多孔性セラミックタイルをガス連続炉（ＲＨＫ）に投入し、８５０℃の温度で１０分間熱分解して焼成し、気孔の平均直径が５ｎｍで、気孔率が４５％である多孔性セラミックタイルを製造した。
【００６４】
比較例
下記の表１に記載の成分のうち抗菌活性物質を含まないことを除いては、前記実施例と同一の方法で多孔性セラミックタイルを製造した。
【００６５】
【表１】
0006419705.tif 000002
【００６６】
＜実験例＞−多孔性セラミックタイルのｐＨ測定
前記実施例及び比較例の多孔性セラミックタイルを２５℃の水（１００ｍｌ）に１０分間浸した。その後、時間の経過と共に、多孔性セラミックタイルが含む気孔に各イオンが存在するようになるが、このとき、気孔表面の酸性度（ｐＨ値）をｐＨメーターを用いて測定し、その結果を下記の表２に示した。
【００６７】
【表２】
0006419705.tif 000003
【００６８】
前記表２を参照すると、抗菌活性物質を含む実施例の多孔性セラミックタイルの場合、多孔性セラミックタイルが含む気孔表面が、比較的かなり早い時間にｐＨ１１以上の塩基性を帯びるようになることを確認することができる。また、多孔性セラミックタイルを常温で使用する間に発生する吸湿によって気孔表面が塩基化されるが、これによって抗菌及び抗カビ性能が増大するものと推測することができる。
【００６９】
これに比べて、抗菌活性物質を含まない比較例の多孔性セラミックタイルの場合、１０分以上時間が経過しても、多孔性セラミックタイルが含む気孔表面のｐＨが約９程度に留まったことから、塩基性を帯びないことを確認した。また、多孔性セラミックタイルの使用中に発生し得る細菌繁殖低下などの抗菌性能を発揮できないものと推測することができる。
【図１】
0006419705.tif 000004
【図２】
0006419705.tif 000005